(57)【要約】本発明の態様において、水中に分散された１０ｎｍ〜４００ｎｍの平均粒度を有するフルオロポリマー粒子を含むフルオロポリマー分散系、好ましくはＰＴＦＥ分散系が提供され、それによって、分散系は、３５重量％〜７０重量％の固体量を有する。この分散系は、１０００ｇ／モル未満の分子量を有するフッ素化界面活性剤（以後、低分子量フッ素化界面活性剤と称される）を含まないか、または分散系の固体総重量を基準として０．０５重量％以下の量で低分子量フッ素化界面活性剤を含有する。この分散系は、非イオン性非フッ素化界面活性剤または非イオン性非フッ素化界面活性剤と１以上の非フッ素化アニオン性界面活性剤との混合物をさらに含む。非フッ素化アニオン性界面活性剤の使用によって、室温（２０℃）で低粘度を有する分散系が得られる。この分散系は、さらに、芳香族基含有非イオン性界面活性剤を含まず、従って、環境的により都合がよく、そして退色をより受けにくいコーティングを得ることができる。非イオン性非フッ素化界面活性剤または非イオン性非フッ素化界面活性剤の混合物の量および性質は、フルオロポリマー分散系の粘度遷移温度（ＶＴＴ）（実施例に明示されるように測定される）が少なくとも２６℃、好ましくは少なくとも２８℃であるように選択される。本発明のさらなる態様において、上記分散系を得る方法が提供される。【特許請求の範囲】
【請求項１】
水中に分散された１０ｎｍ〜４００ｎｍの平均粒度を有するフルオロポリマー粒子を含むフルオロポリマー分散系であって、３５重量％〜７０重量％の固体含量を有し、１０００ｇ／モル未満の分子量を有するフッ素化界面活性剤を含まないか、または前記分散系の固体総重量を基準として０．０５重量％以下の量で１０００ｇ／モル未満の分子量を有する前記フッ素化界面活性剤を含有し、非イオン性非フッ素化界面活性剤または非イオン性非フッ素化界面活性剤と１以上の非フッ素化アニオン性界面活性剤との混合物をさらに含み、前記非イオン性非フッ素化界面活性剤または非イオン性非フッ素化界面活性剤の混合物の量および性質が、前記フルオロポリマー分散系のＶＴＴが少なくとも２６℃であるように選択され、かつフルオロポリマー分散系が芳香族基含有非イオン性界面活性剤を本質的に含まないことを特徴とする、フルオロポリマー分散系。
【請求項２】
前記非イオン性非フッ素化界面活性剤または非イオン性非フッ素化界面活性剤の混合物を、一般式：
Ｒ1−Ｏ−［ＣＨ2ＣＨ2Ｏ］n−［Ｒ2Ｏ］m−Ｒ3      （Ｉ）
（式中、Ｒ1は、少なくとも８個の炭素原子を有する脂肪族炭化水素基を表し、Ｒ2は、３個の炭素原子を有するアルキレンを表し、Ｒ3は、水素またはＣ1〜Ｃ3アルキル基を表し、ｎは０〜４０の値を有し、ｍは０〜４０の値を有し、そしてｎ＋ｍの合計は少なくとも２である）で表すことができる、請求項１に記載のフルオロポリマー分散系。
【請求項３】
ｍが０であり、前記非イオン性非フッ素化界面活性剤または非イオン性非フッ素化界面活性剤の混合物が、１１と１６との間のＨＬＢを有する、請求項２に記載のフルオロポリマー分散系。
【請求項４】
前記フルオロポリマー分散系が、１以上の、ｍが０である式（Ｉ）で表される非イオン性非フッ素化界面活性剤と、１以上の、ｎおよびｍがそれぞれ０とは異なる式（Ｉ）で表される非イオン性非フッ素化界面活性剤とを含む非イオン性非フッ素化界面活性剤の混合物を含む、請求項２に記載のフルオロポリマー分散系。
【請求項５】
前記フルオロポリマー分散系が、１以上の式（Ｉ）で表される非イオン性非フッ素化界面活性剤と、１以上のポリソルベートとを含む、請求項２に記載のフルオロポリマー分散系。
【請求項６】
前記フルオロポリマー分散系が、１以上の式（Ｉ）で表される非イオン性非フッ素化界面活性剤と、１以上のエトキシル化アセチレンジオールとを含む、請求項２に記載のフルオロポリマー分散系。
【請求項７】
前記エトキシル化アセチレンジオールが、１１と１６との間のＨＬＢを有する、請求項６に記載のフルオロポリマー分散系。
【請求項８】
フルオロポリマーがポリテトラフルオロエチレンを含む、請求項１〜７のいずれか一項に記載のフルオロポリマー分散系。
【請求項９】
基材のコーティングまたは含浸における、請求項１〜８のいずれか一項に記載のフルオロポリマー分散系の使用。
【請求項１０】
前記基材が、金属基材、ガラス繊維布、ポリマー基材および紙を含む、請求項９に記載の使用。
【請求項１１】
（ａ）１０ｎｍ〜４００ｎｍの平均粒度を有するフルオロポリマー粒子を含み、かつ１０００ｇ／モル未満の分子量を有するフッ素化界面活性剤を含むか、またはそれを含まないフルオロポリマー分散系を提供する工程と、
（ｂ）前記分散系中の前記フッ素化界面活性剤の量が、非イオン性非フッ素化界面活性剤または非イオン性非フッ素化界面活性剤の混合物の存在下で、分散系の固体総重量を基準として０．０５重量％より多い場合、その量を低下させる工程と、
（ｃ）非イオン性非フッ素化界面活性剤または非イオン性非フッ素化界面活性剤の混合物の存在下で、フルオロポリマー分散系を濃縮して、前記分散系中のフルオロポリマー固体の量を３５重量％〜７５重量％のレベルまで増加させる工程と、
（ｄ）前記フルオロポリマー分散系の濃縮前または後に、フルオロポリマー分散系に１以上の非フッ素化アニオン性界面活性剤を添加する工程と
を含む、フルオロポリマー粒子分散系の提供方法であって、工程（ｄ）後のフルオロポリマー分散系が少なくとも２６℃のＶＴＴを有するように、前記工程（ｂ）および／または（ｃ）において使用される前記非イオン性非フッ素化界面活性剤または非イオン性非フッ素化界面活性剤の混合物が選択されるか、あるいはフルオロポリマー分散系のＶＴＴを少なくとも２６℃まで調節するために、さらに１以上の非イオン性非フッ素化界面活性剤が添加され、そしてフルオロポリマー分散系が、芳香族基含有非イオン性界面活性剤を含まないように、前記非イオン性非フッ素化界面活性剤が選択される方法。
【発明の詳細な説明】
【技術分野】
【０００１】
本発明は、低分子量フッ素化界面活性剤を含まないか、またはそれを少量含む水性フルオロポリマー分散系に関する。特に本発明は、固体含量が高く、かつ安定剤として非イオン性界面活性剤を含む、かかるフルオロポリマー分散系の粘度低下に関する。
【背景技術】
【０００２】
フルオロポリマー、すなわち、フッ素化された主鎖を有するポリマーは、以前から知られており、そして耐熱性、耐化学性、耐候性、ＵＶ安定性等のようないくつかの望ましい特性のため、様々な適用において使用されている。例えば、（非特許文献１）に、様々なフルオロポリマーが記載されている。フルオロポリマーは、部分的にフッ素化された主鎖を有してもよく、一般的に少なくとも４０重量％がフッ素化されているか、または完全にフッ素化された主鎖を有してもよい。フルオロポリマーの特定の例としては、ポリテトラフルオロエチレン（ＰＴＦＥ）、テトラフルオロエチレン（ＴＦＥ）とヘキサフルオロプロピレン（ＨＦＰ）とのコポリマー（ＦＥＰポリマー）、ペルフルオロアルコキシコポリマー（ＰＦＡ）、エチレン−テトラフルオロエチレン（ＥＴＦＥ）コポリマー、テトラフルオロエチレンとヘキサフルオロプロピレンとフッ化ビニリデン（ＴＨＶ）とのターポリマー、およびポリフッ化ビニリデンポリマー（ＰＶＤＦ）が挙げられる。
【０００３】
基材にコーティングして、例えば、耐化学性、耐候性、撥水性および撥油性等のような望ましい特性を基材にもたらすために、フルオロポリマーを使用することができる。例えば、フルオロポリマーの水性分散系を使用して、キッチンウエアをコーティングし、布または織物、例えば、ガラス繊維を含浸させ、紙またはポリマー基材をコーティングしてもよい。節約のため、および便宜上、フルオロポリマー分散系は、典型的に、３５重量％〜７０重量％のフルオロポリマー固体を有する。
【０００４】
フルオロポリマーの水性分散系を提供するために頻繁に使用される方法は、１以上のフッ素化モノマーの水性乳化重合を伴い、通常、乳化重合後に得られる未加工の分散系の固体含量を増加するための濃縮工程がその後に続く。フッ素化モノマーの水性乳化重合は、一般的に、フッ素化界面活性剤の使用を伴う。頻繁に使用されるフッ素化界面活性剤としては、ペルフルオロオクタン酸およびその塩、特にペルフルオロオクタン酸アンモニウムが挙げられる。使用されるさらなるフッ素化界面活性剤としては、（特許文献１）、（特許文献２）、（特許文献３）、（特許文献４）、（特許文献５）、（特許文献６）および（特許文献７）に開示されるようなペルフルオロポリエーテル界面活性剤が挙げられる。使用されるなおさらなる界面活性剤は、（特許文献８）、（特許文献９）、（特許文献１０）、（特許文献１１）、（特許文献１２）、（特許文献１３）、（特許文献１４）および（特許文献１５）に開示されている。
【０００５】
これらのフッ素化界面活性剤のほとんどは、低分子量、すなわち、１０００ｇ／モル未満の分子量を有する。最近、かかる低分子量フッ素化化合物に関して、環境的な懸念が上がっている。従って、水性分散系からフッ素化低分子量界面活性剤を完全に除去するか、または少なくとも水性分散系中のその量を最小化する、いずれかの手段が取られている。例えば、（特許文献１６）および（特許文献１７）は、フルオロポリマーを製造するための水性乳化重合を開示しており、それによって、フッ素化界面活性剤の添加を行わずに重合が実行される。他方、（特許文献１８）には、限外濾過によってフッ素化界面活性剤の一部が除去される方法が開示されている。この場合、分散系中のフルオロポリマー固体の量も増加し、すなわち、フッ素化界面活性剤を除去しながら、分散系は濃縮される。（特許文献１９）は、フルオロポリマー分散系をアニオン交換樹脂と接触させることによってフッ素化界面活性剤の量を低下させる方法をさらに開示する。
【０００６】
乳化重合直後の未加工分散系の固体含量は、通常、３０重量％までの範囲内であるため、未加工分散系に濃縮工程を受けさせ、そしてその固体含量を増加させる。分散系の安定性を保持するために、典型的に、安定剤の存在下で、特に安定剤として作用する非イオン性界面活性剤の存在下で濃縮を実行する。
【０００７】
しかしながら、フッ素化低分子量界面活性剤を含まないか、またはそれを少量のみ含むフルオロポリマー分散系が濃縮される場合、容認できない粘度増加が結果として生じることが見出された。さらに、濃縮された分散系の安定性は、特定の条件下で、低分子量フッ素化界面活性剤の量がより高い分散系よりも低くなり得る。
【０００８】
２００２年８月６日出願の本出願人の（特許文献２０）において、分散系への非フッ素化アニオン性界面活性剤の添加によって、前記粘度増加が低下した。結果として、多量のフッ素化界面活性剤を含有する分散系に匹敵するレベルまで、分散系の粘度を調節することができた。この出願は、いくつかの可能な非イオン性界面活性剤を開示するが、フルオロポリマー分散系に関して一般的に使用される非イオン性界面活性剤であるトリトン（ＴＲＩＴＯＮ）（商標）Ｘ−１００（エトキシル化アルキルフェノール界面活性剤）を使用して、全ての例が実行された。この界面活性剤は、環境的観点から反対される不都合を有する。さらに、この界面活性剤は、この界面活性剤を含有する分散系から製造されたコーティングにおいて望ましくない退色を引き起こし得る。
【０００９】
（特許文献２１）において、３５重量％〜６５重量％のＰＴＦＥと、ＰＴＦＥに関連して２重量％〜１０重量％のポリオキシエチレンアルキルエーテル非イオン性界面活性剤とを含有する、ポリテトラフルオロエチレン（ＰＴＦＥ）の分散系が開示されている。後者は、その曇り点が４５℃より高く、そしてエチレンオキシドの量が６５重量％〜７０重量％であるように選択される。かかる分散系が、室温における粘度が低いように良好なコーティング特性を有しながら、芳香族基含有界面活性剤を含まない利点を提供することが教示された。しかしながら、この分散系は、明白に、フッ素化界面活性剤を使用することによる既知の方法で調製され、従って、多量のフッ素化界面活性剤を有すると考えられる。
【００１０】
今や、低分子量フッ素化界面活性剤を含まないか、または実質的に含まず、そして芳香族基を有する非イオン性界面活性剤を含まない、フルオロポリマー、特にＰＴＦＥのさらなる水性分散系を見出すことが望まれている。また、かかる分散系が、特に布の含浸に関して、良好なコーティング特性を有することも望ましい。望ましくは、特に周囲条件に関連して、商業的に実行可能な範囲の操作条件で良好なコーティング特性が得られる。さらに望ましくは、この分散系は、低分子量フッ素化界面活性剤を多量に含有する分散系に匹敵するか、またはより良好な、良好なフィルム形成特性を有する。
【００１１】
【特許文献１】ＥＰ１０５９３４２号明細書
【特許文献２】ＥＰ７１２８８２号明細書
【特許文献３】ＥＰ７５２４３２号明細書
【特許文献４】ＥＰ８１６３９７号明細書
【特許文献５】米国特許第６，０２５，３０７号明細書
【特許文献６】米国特許第６，１０３，８４３号明細書
【特許文献７】米国特許第６，１２６，８４９号明細書
【特許文献８】米国特許第５，２２９，４８０号明細書
【特許文献９】米国特許第５，７６３，５５２号明細書
【特許文献１０】米国特許第５，６８８，８８４号明細書
【特許文献１１】米国特許第５，７００，８５９号明細書
【特許文献１２】米国特許第５，８０４，６５０号明細書
【特許文献１３】米国特許第５，８９５，７９９号明細書
【特許文献１４】国際公開第００／２２００２号パンフレット
【特許文献１５】国際公開第００／７１５９０号パンフレット
【特許文献１６】国際公開第９６／２４６２２号パンフレット
【特許文献１７】国際公開第９７／１７３８１号パンフレット
【特許文献１８】米国特許第４，３６９，２６６号明細書
【特許文献１９】国際公開第００／３５９７１号パンフレット
【特許文献２０】国際特許出願第ＵＳ０２／２５１１４号明細書
【特許文献２１】米国特許第６，１５３，６８８号明細書
【特許文献２２】国際公開第９４／１４９０４号パンフレット
【特許文献２３】ＥＰ２２２５７号明細書
【特許文献２４】米国特許第３，４８９，５９５号明細書
【特許文献２５】国際公開第００／３５９７１号パンフレット
【特許文献２６】ＧＢ６４２，０２５号明細書
【特許文献２７】米国特許第３，０３７，９５３号明細書
【特許文献２８】ＥＰ８１８５０６号明細書
【非特許文献１】「モダン  フルオロポリマーズ（Ｍｏｄｅｒｎ  Ｆｌｕｏｒｏｐｏｌｙｍｅｒｓ）」，ジョン  シャイラーズ（Ｊｏｈｎ  Ｓｃｈｅｉｒｓ）編，ウィリー  サイエンス（Ｗｉｌｅｙ  Ｓｃｉｅｎｃｅ）１９９７
【非特許文献２】Ｗ．Ｃ．グリフィン（Ｗ．Ｃ．Ｇｒｉｆｆｉｎ）「カルキュレーション  オブ  ＨＬＢ  バリュース  オブ  ノン−イオニック  サーファクタンツ（Ｃａｌｃｕｌａｔｉｏｎ  ｏｆ  ＨＬＢ  Ｖａｌｕｅｓ  ｏｆ  Ｎｏｎ−Ｉｏｎｉｃ  Ｓｕｒｆａｃｔａｎｔｓ）」，ジャーナル  オブ  ザ  ソサエティー  オブ  コスメティック  ケミスツ（Ｊｏｕｒｎａｌ  ｏｆ  ｔｈｅ  Ｓｏｃｉｅｔｙ  ｏｆ  Ｃｏｓｍｅｔｉｃ  Ｃｈｅｍｉｓｔｓ）５（１９５４），第２５９頁
【発明の開示】
【課題を解決するための手段】
【００１２】
本発明の態様において、水中に分散された１０ｎｍ〜４００ｎｍの平均粒度を有するフルオロポリマー粒子を含むフルオロポリマー分散系、好ましくはＰＴＦＥ分散系が提供され、それによって、分散系は、３５重量％〜７０重量％の固体量を有する。この分散系は、１０００ｇ／モル未満の分子量を有するフッ素化界面活性剤（以後、低分子量フッ素化界面活性剤と称される）を含まないか、または分散系の固体総重量を基準として０．０５重量％以下の量で低分子量フッ素化界面活性剤を含有する。この分散系は、非イオン性非フッ素化界面活性剤または非イオン性非フッ素化界面活性剤と１以上の非フッ素化アニオン性界面活性剤との混合物をさらに含む。非フッ素化アニオン性界面活性剤の使用によって、室温（２０℃）で低粘度を有する分散系が得られる。この分散系は、さらに、芳香族基含有非イオン性界面活性剤を含まず、従って、環境的により都合がよく、そして退色をより受けにくいコーティングを得ることができる。非イオン性非フッ素化界面活性剤または非イオン性非フッ素化界面活性剤の混合物の量および性質は、フルオロポリマー分散系の粘度遷移温度（ＶＴＴ）（実施例に明示されるように測定される）が少なくとも２６℃、好ましくは少なくとも２８℃であるように選択される。
【００１３】
いくつかの種類の基材をコーティングするために、本発明によるフルオロポリマー分散系、および特にＰＴＦＥ分散系を都合よく使用することができ、そして特に含浸のために適切である。様々な周囲条件下でそれらを利用することができ、そして典型的に、良好から優秀のフィルム形成特性を有する。
【００１４】
さらなる態様において、本発明は、
（ａ）１０ｎｍ〜４００ｎｍの平均粒度を有するフルオロポリマー粒子を含み、かつ１０００ｇ／モル未満の分子量を有するフッ素化界面活性剤を含むか、またはそれを含まないフルオロポリマー分散系を提供する工程と、
（ｂ）前記分散系中の前記フッ素化界面活性剤の量が、非イオン性非フッ素化界面活性剤または非イオン性非フッ素化界面活性剤の混合物の存在下で、分散系の固体総重量を基準として０．０５重量％より多い場合、その量を低下させる工程と、
（ｃ）非イオン性非フッ素化界面活性剤または非イオン性非フッ素化界面活性剤の混合物の存在下で、フルオロポリマー分散系を濃縮して、前記分散系中のフルオロポリマー固体の量を３５重量％〜７５重量％のレベルまで増加させる工程と、
（ｄ）前記フルオロポリマー分散系の濃縮前または後に、フルオロポリマー分散系に１以上の非フッ素化アニオン性界面活性剤を添加する工程と
を含む、上記で定義されたフルオロポリマー粒子分散系の提供方法であって、工程（ｄ）後のフルオロポリマー分散系が少なくとも２６℃のＶＴＴを有するように、前記工程（ｂ）および／または（ｃ）において使用される前記非イオン性非フッ素化界面活性剤または非イオン性非フッ素化界面活性剤の混合物が選択されるか、あるいはフルオロポリマー分散系のＶＴＴを少なくとも２６℃まで調節するために、さらに１以上の非イオン性非フッ素化界面活性剤が添加され、そしてフルオロポリマー分散系が、芳香族基含有非イオン性界面活性剤を含まないように、前記非イオン性非フッ素化界面活性剤が選択される方法に関する。
【発明を実施するための最良の形態】
【００１５】
フルオロポリマー分散系は、低分子量フッ素化界面活性剤を含まないか、またはそれを少量で、例えば、（分散系中の固体総重量、特に、フルオロポリマー固体総重量を基準として）０．０２５重量％未満、好ましくは０．０１重量％以下、そして最も好ましくは０．００５重量％未満の量で含有し、かつ非フッ素化アニオン性界面活性剤を含有する。分散系は、典型的に、２０℃の温度で、１０ｍＰａ*ｓ〜４０ｍＰａ*ｓ、好ましくは１５ｍＰａ*ｓ〜３５ｍＰａ*ｓ、より好ましくは１５ｍＰａ*ｓ〜３０ｍＰａ*ｓの適切な低粘度を有する。
【００１６】
好ましいアニオン性非フッ素化界面活性剤は、４以下、好ましくは３以下のｐＫaを有する酸基を有する界面活性剤である。非フッ素化アニオン性界面活性剤の例としては、１以上のアニオン性基を有する界面活性剤が挙げられる。アニオン性非フッ素化界面活性剤は、１以上のアニオン性基に加えて、ポリオキシエチレン基のようなオキシアルキレン基中に２〜４個の炭素を有するポリオキシアルキレン基のような他の親水性基、またはアミノ基のような基を含んでもよい。それにもかかわらず、アミノ基が界面活性剤中に含まれる場合、分散系のｐＨは、アミノ基がそれらのプロトン型ではないようなものであるべきである。典型的な非フッ素化界面活性剤としては、アニオン性炭化水素界面活性剤が挙げられる。用語「アニオン性炭化水素界面活性剤」は、本明細書で使用される場合、分子中に１以上の炭化水素部分、ならびに１以上のアニオン性基、特に、スルホン酸基、硫酸基、リン酸基およびカルボン酸基のような酸基、およびそれらの塩を含む界面活性剤を包括する。アニオン性炭化水素界面活性剤の炭化水素部分の例は、例えば、６〜４０個の炭素原子、好ましくは８〜２０個の炭素原子を有する飽和および不飽和脂肪族基を含む。かかる脂肪族基は、直鎖または分枝鎖であってよく、そして環式構造を含有してもよい。炭化水素部分は、芳香族であってもよく、または芳香族基を含有してもよい。加えて、炭化水素部分は、例えば、酸素、窒素およびイオウのようなヘテロ原子を１以上含有してもよい。
【００１７】
本発明において使用するためのアニオン性炭化水素界面活性剤の特定の例としては、スルホン酸ラウリルのようなスルホン酸アルキル、硫酸ラウリルのような硫酸アルキル、アルキルアリールスルホネートおよびアルキルアリールスルフェート、ラウリル酸およびそれらの塩のような脂肪（カルボン）酸およびそれらの塩、ならびにリン酸アルキルまたはアルキルアリールエステルおよびそれらの塩が挙げられる。使用可能な市販品として入手可能であるアニオン性炭化水素界面活性剤としては、ステパン  カンパニー（Ｓｔｅｐａｎ  Ｃｏｍｐａｎｙ）からのポリステップ（Ｐｏｌｙｓｔｅｐ）（商標）Ａ１６（スルホン酸ドデシルベンジルナトリウム）、クラリアント  ＧｍｂＨ（Ｃｌａｒｉａｎｔ  ＧｍｂＨ）から入手可能なホスタプアー（Ｈｏｓｔａｐｕｒ）（商標）ＳＡＳ３０（スルホン酸第二級アルキルナトリウム塩）、エマルソゲン（Ｅｍｕｌｓｏｇｅｎ）（商標）ＬＳ（硫酸ラウリルナトリウム）およびエマルソゲン（Ｅｍｕｌｓｏｇｅｎ）（商標）ＥＰＡ１９５４（Ｃ12〜Ｃ14硫酸アルキルナトリウムの混合物）、ならびにユニオン  カーバイド（Ｕｎｉｏｎ  Ｃａｒｂｉｄｅ）から入手可能なトリトン（ＴＲＩＴＯＮ）（商標）Ｘ−２００（アルキルスルホン酸ナトリウム）が挙げられる。スルホネート基を有するアニオン性炭化水素界面活性剤が好ましい。
【００１８】
他の適切なアニオン性非フッ素化界面活性剤としては、リン酸基、カルボン酸基、スルホン酸基および硫酸基ならびにそれらの塩のようなペンディングアニオン性基を有するポリジアルキルシロキサンのようなシリコーンをベースとする界面活性剤が挙げられる。
【００１９】
フルオロポリマー分散系に添加されるアニオン性界面活性剤の量は、一般的に、フッ素化界面活性剤の性質、フルオロポリマーの性質および量、分散系中に存在する非イオン性界面活性剤の性質および量、ならびにフルオロポリマー分散系中に存在し得る低分子量フッ素化界面活性剤の性質および量に依存する。典型的に、アニオン性界面活性剤の量は、分散系中のフルオロポリマー固体重量を基準として、１０ｐｐｍ〜５０００ｐｐｍ、好ましくは１００ｐｐｍ〜３０００ｐｐｍ、より好ましくは１００ｐｐｍ〜２５００ｐｐｍである。使用されるアニオン性界面活性剤の量が少なすぎる場合、望ましくない高粘度が生じ得る。他方、添加されるアニオン性界面活性剤の量が多すぎる場合も、粘度が高くなり得る。分散系の安定性をさらに望むか、または必要とする場合、フルオロポリマー固体重量を基準として少なくとも２０００ｐｐｍの量でアニオン性界面活性剤を使用する必要がある。当業者は、慣例の実験によって、分散系中のアニオン性界面活性剤の最適濃度を容易に決定することができる。
【００２０】
低分子量フッ素化界面活性剤は、存在する場合、フッ素化モノマーの乳化重合において使用することができるいずれかの低分子量フッ素化界面活性剤であってよく、そして特に、従来技術の考察の点で上記されたものが挙げられる。一般的に使用される低分子量フッ素化界面活性剤は、テロゲンであり、次式：
Ｙ−Ｒf−Ｚ−Ｍ      （Ａ）
（式中、Ｙは、水素、ＣｌまたはＦを表し、Ｒfは、４〜１０個の炭素原子を有する直鎖または分枝鎖過フッ素化アルキレンを表し、Ｚは、ＣＯＯ-またはＳＯ3-を表し、そしてＭは、アルカリ金属イオンまたはアンモニウムイオンのような一価または多価カチオンを表す）に相当するものが挙げられる。
【００２１】
低分子量フッ素化界面活性剤は、フルオロポリマー分散系中に存在する場合、分散系中の固体総量を基準として、典型的に、０．０２５重量％未満、好ましくは０．０１重量％以下、そして最も好ましくは５０ｐｐｍ以下の量で存在する。
【００２２】
フルオロポリマー分散系は、非イオン性界面活性剤または非イオン性界面活性剤の混合物も含む。非イオン性界面活性剤は、非フッ素化非イオン性界面活性剤である。典型的に、非イオン性界面活性剤は、１以上の非イオン性親水性基に連結した１以上の飽和または不飽和脂肪族部分を含有する界面活性剤である。飽和または不飽和脂肪族部分は、直鎖、分枝鎖および／または環式構造を含み得、そしてそれらは、エステル、エーテル結合、アミド結合等のような官能基を通して非イオン性親水性基に連結し得る。非イオン性親水性基は、一般的に、アルキレン基が２、３または４個の炭素原子を有するオキシアルキレン基を含む。例えば、非イオン性親水性基は、ポリオキシエチレン基、ポリオキシプロピレン基、またはオキシエチレンとオキシプロピレン基を含む、ブロックコポリマーを含むコポリマーであってよい。
【００２３】
本発明に従って、非イオン性界面活性剤または非イオン性界面活性剤の混合物は、得られる分散系が、少なくとも２６℃、好ましくは少なくとも２８℃のＶＴＴを有するように選択される。望ましいＶＴＴを達成するために、非イオン性界面活性剤またはその混合物の性質および量は考慮されるべきである。また、２０℃における粘度およびＶＴＴは、分散系中に存在する他の成分、特に使用されるアニオン性界面活性剤の種類に依存し得る。同一の非イオン性界面活性剤または非イオン性界面活性剤の混合物に関して、界面活性剤の増加量は典型的に、ＶＴＴの低下をもたらす。他方、分散系のフィルム形成特性が悪化するような低い量が選択されるべきではない。非イオン性界面活性剤または非イオン性界面活性剤の混合物の適切な量は、界面活性剤または混合物の性質に依存し、そして当業者はこれを容易に決定することができる。一般的に、非イオン性界面活性剤の量、または混合物が使用される場合にはその総量は、分散系中の固体総重量を基準として３重量％〜１２重量％であり、好ましくは４重量％〜１０重量％である。
【００２４】
さらに、非イオン性界面活性剤の性質は、望ましいＶＴＴを得るためのもう１つの考察すべき点である。低分子量フッ素化界面活性剤を含まないか、または実質的に含まず、そしてアニオン性非フッ素化界面活性剤を含有する分散系において望ましいＶＴＴを得るために、界面活性剤または界面活性剤混合物中の疎水性および親水性部分は適切に釣り合わされるべきである。従って、非イオン性界面活性剤または非イオン性界面活性剤混合物において疎水性部分の量および／または長さが、親水性部分の量および／または長さに対して非常に大きい場合、ＶＴＴは非常に低いものとなる。他方では、親水性が高すぎる場合、分散系のフィルム形成特性が一般的に低下するため、非イオン性界面活性剤または非イオン性界面活性剤混合物において親水性基の量および長さは、界面活性剤または混合物の疎水性部分に対して非常に高く選択されるべきではない。当業者は、この目安によって、少なくとも２６℃、好ましくは少なくとも２８℃の必要なＶＴＴを達成するために、特定の分散系に対して適切な非イオン性界面活性剤および非イオン性界面活性剤の混合物を選択することができるであろう。
【００２５】
分散系を少なくとも２６℃のＶＴＴに調節するために、本発明に関連して使用することができる非イオン性界面活性剤の例は、ポリオキシアルキレンアルキルエーテル界面活性剤、ポリソルベートおよびアルコキシル化アセチレンジオール、好ましくはエトキシル化アセチレンジオールの群から選択することができる。好ましくは、使用される非イオン性界面活性剤または非イオン性界面活性剤混合物は、１１と１６との間のＨＬＢ（親水−新油性バランス）を有する。ＨＬＢ数は、界面活性剤を特徴付けるための（非特許文献２）によって紹介された。式ＨＬＢ＝Ｅ／５に従って、エチレンオキシド基のみを有する非イオン性界面活性剤のＨＬＢ数を算出することができる。ここでは、Ｅは、エチレンオキシド基の重量％を表している。界面活性剤の混合物の場合、次式：
【数１】
2006523758.tif 000002
.
に従って、ＨＬＢ値を算出することができる。ここでは、ＨＬＢiは、界面活性剤ｉのＨＬＢを表し、ｗiは、界面活性剤混合物中の界面活性剤ｉの重量分率を表し、そしてｎは、界面活性剤混合物を構成する異なる界面活性剤の数を表す。
【００２６】
一実施形態において、非イオン性界面活性剤または非イオン性界面活性剤の混合物は、次の一般式：
Ｒ1−Ｏ−［ＣＨ2ＣＨ2Ｏ］n−［Ｒ2Ｏ］m−Ｒ3      （Ｉ）
（式中、Ｒ1は、少なくとも８個の炭素原子、好ましくは８〜１８個の炭素原子を有する脂肪族炭化水素基を表し、Ｒ2は、３個の炭素原子を有するアルキレンを表し、Ｒ3は、水素またはＣ1〜Ｃ3アルキル基を表し、ｎは０〜４０の値を有し、ｍは０〜４０の値を有し、そしてｎ＋ｍの合計は少なくとも２である）に相当する。上記一般式が混合物を表す場合、ｎおよびｍは、それぞれの基の平均量を表す。また上記式が混合物を表す場合、脂肪族基Ｒ1中の炭素原子の示された量は、界面活性剤混合物中の脂肪族基の平均の長さを表す平均数であってよい。選択された非イオン性界面活性剤の量に依存して、少なくとも２６℃の分散系のＶＴＴを得るために、１１と１６との間、好ましくは１２と１５との間のＨＬＢを有する界面活性剤または界面活性剤混合物を使用することができる。例えば、ｍ＝０である式（Ｉ）で表され、１１と１６との間、好ましくは１２と１５との間のＨＬＢを有する非イオン性界面活性剤または非イオン性界面活性剤の混合物を使用してよい。市販品として入手可能な非イオン性界面活性剤または非イオン性界面活性剤の混合物としては、ゲナポール（ＧＥＮＡＰＯＬ）（商標）Ｘ−８０、ｍが０である上記式（Ｉ）で表される界面活性剤、およびゲナポール（ＧＥＮＡＰＯＬ）（商標）ＰＦ４０、ｎおよびｍの両方が０ではない界面活性剤のような商標ゲナポール（ＧＥＮＡＰＯＬ）（商標）でクラリアント  ＧｍｂＨ（Ｃｌａｒｉａｎｔ  ＧｍｂＨ）から入手可能であるものが挙げられる。
【００２７】
さらなる実施形態に従って、１以上の、ｍが０である式（Ｉ）で表される界面活性剤と、１以上の、ｎおよびｍのそれぞれが０ではない式（Ｉ）で表される界面活性剤との混合物を使用することができる。かかる混合物の例は、ゲナポール（ＧＥＮＡＰＯＬ）（商標）Ｘ−８０とゲナポール（ＧＥＮＡＰＯＬ）（商標）ＰＦ４０との混合物である。
【００２８】
なおさらなる実施形態において、１以上の式（Ｉ）で表される界面活性剤、特に、ｍが０である式（Ｉ）で表される界面活性剤を、１以上のポリソルベートとの組み合わせで使用する。ポリソルベートは、エトキシル化ソルビタン脂肪酸エステルであり、乳化剤として周知である。有用なポリソルベートとしては、ポリソルベート２０、ポリソルベート４０、ポリソルベート６０およびポリソルベート８０が挙げられる。ポリソルベート８０は、次式：
【化１】
2006523758.tif 000003
によって表される。
【００２９】
ポリソルベート２０、４０および６０は、ポリソルベート８０と非常に類似した構造を有する。ポリソルベート２０は、ソルビトールのラウリン酸エステルおよびその無水物であり、ソルビトールおよびソルビトール無水物の各モルに対して約２０モルのエチレンオキシドを有する。ポリソルベート４０は、ソルビトールのパルミチン酸エステルおよびその無水物であり、ソルビトールおよびソルビトール無水物の各モルに対して約２０モルのエチレンオキシドを有する。ポリソルベート６０は、ソルビトールのステアリン酸エステルとパルミチン酸エステルとの混合物およびその無水物であり、ソルビトールおよびソルビトール無水物の各モルに対して約２０モルのエチレンオキシドを有する。一般的に、ポリソルベートと、式（Ｉ）で表される界面活性剤との重量比は、１：２〜１：８であり、好ましくは１：３〜１：７である。
【００３０】
さらにもう１つの実施形態に従って、１以上の、ｍが好ましくは０である式（Ｉ）で表される界面活性剤と、アルコキシル化アセチレンジオール、好ましくはエトキシル化アセチレンジオールとの界面活性剤混合物によって、少なくとも２６℃のＶＴＴを得ることができる。本実施形態において使用するためのエトキシル化アセチレンジオールは、好ましくは１１と１６との間のＨＬＢを有する。使用してもよい市販品として入手可能なエトキシル化アセチレンジオールとしては、エア  プロダクツ（Ａｉｒ  Ｐｒｏｄｕｃｔｓ）から商標スルフィノール（ＳＵＲＦＹＮＯＬ）で入手可能であるもの、特にスルフィノール（ＳＵＲＦＹＮＯＬ）（商標）４６５が挙げられる。一般的に、エトキシル化アセチレンジオールと、式（Ｉ）で表される界面活性剤との重量比は、１：２〜１：８であり、好ましくは１：３〜１：７である。
【００３１】
分散系に関して少なくとも２６℃のＶＴＴを得るために本発明に関連して使用することができる非イオン性界面活性剤のなおさらなる混合物としては、１以上の、ｍ＝０である式（Ｉ）で表される界面活性剤と、１以上の、ｎおよびｍのそれぞれが０ではない式（Ｉ）で表される界面活性剤と、１以上のポリソルベートとの混合物が挙げられる。また分散系は、１以上の式（Ｉ）で表される界面活性剤と、１以上のポリソルベートと、１以上のエトキシル化アセチレンジオールとの混合物を含んでもよい。
【００３２】
フルオロポリマー分散系中に含有されるフルオロポリマーは、部分的に、または完全にフッ素化された主鎖を有するポリマーである。典型的に、フルオロポリマーは、少なくとも４０重量％、好ましくは少なくとも５０重量％、より好ましくは少なくとも６０重量％がフッ素化された主鎖を有するポリマーである。またフルオロポリマーは、例えば、ＰＴＦＥにおけるような完全にフッ素化された主鎖を有してもよい。フルオロポリマーは、ホモポリマーまたはコポリマーであってよく、そして分散系は、異なるフルオロポリマーの混合物を含有してもよい。フルオロポリマーの例としては、溶融物から加工可能であるテトラフルオロエチレンのコポリマー、特に、テトラフルオロエチレン／ヘキサフルオロプロピレン、テトラフルオロエチレン／ペルフルオロアルキル基が１〜５個の炭素原子を有するペルフルオロ（アルキルビニル）エーテル、特に、ペルフルオロ（ｎ−プロピルビニル）エーテル、テトラフルオロエチレン／エチレン、テトラフルオロエチレン／トリフルオロクロロエチレン、トリフルオロクロロエチレン／エチレン、テトラフルオロエチレン／フッ化ビニリデンおよびヘキサフルオロプロピレン／フッ化ビニリデンのコポリマー、ならびにテトラフルオロエチレン／ペルフルオロ（アルキルビニル）エーテル／ヘキサフルオロプロピレン、テトラフルオロエチレン／エチレン／ヘキサフルオロプロピレンおよびテトラフルオロエチレン／フッ化ビニリデン／ヘキサフルオロプロピレンのターポリマー、またはテトラフルオロエチレン／フッ化ビニリデン／ヘキサフルオロプロピレン／ペルフルオロ（アルキルビニル）エーテルおよびテトラフルオロエチレン／エチレン／ヘキサフルオロプロピレン／ペルフルオロ（アルキルビニル）エーテルの四成分ポリマーが挙げられる。分散系において使用することができるさらなるフルオロポリマーとしては、ポリフッ化ビニル、ポリフッ化ビニリデンおよびポリトリフルオロクロロエチレンが挙げられる。また分散系は、ポリテトラフルオロエチレンのような溶融物から加工可能ではないポリマーを含んでもよい。これは、すなわち、ホモポリマーであり、低い割合（０．１モル％〜３モル％）で、ヘキサフルオロプロピレンまたはペルフルオロ（アルキルビニル）エーテルまたはクロロトリフルオロエチレンのような変性コモノマーを任意に含有することも可能である。少なくとも２８℃のＶＴＴを得るために非イオン性界面活性剤混合物を使用することは、非溶融加工性ＰＴＦＥの分散系に関して特に適合する。
【００３３】
分散系中のフルオロポリマーの平均粒度（平均粒径）は、一般的に、１０ｎｍ〜４００ｎｍの範囲内であり、好ましくは２５ｎｍ〜４００ｎｍである。平均粒径は、一般的に動的光散乱によって決定され、そしてそれによって数平均粒径を決定することができる。分散系は、単峯性ならびに二峯性のような多峯性であってよい。分散系中のフルオロポリマーの量は、典型的に、少なくとも３５重量％であり、例えば、４０重量％〜６５重量％である。
【００３４】
基材をコーティングするためにフルオロポリマー分散系を使用することができ、そして一般的に、トリトン（ＴＲＩＴＯＮ）（商標）Ｘ−１００のような芳香族基含有非イオン性界面活性剤を含有する同様の分散系に匹敵するか、またはより良好な、良好なフィルム特性を有する。例えば、金属基材、ポリエステルおよびポリプロピレン基材のようなポリマー基材をコーティングするために、または紙をコーティングするために、フルオロポリマー分散系を使用してよい。織物または布、特にガラス繊維基材をコーティングまたは含浸するために、フルオロポリマー分散系を使用してもよい。コーティングの前に、フルオロポリマー分散系をさらなる成分と混合して、特にコーティング適用のために望ましいコーティング組成物を調製してもよい。例えば、（特許文献２２）に開示されるように、フルオロポリマー分散系をポリアミドイミドおよびポリフェニレンスルホン樹脂と組み合わせて、基材上に抗粘着性コーティングを提供してもよい。さらなるコーティング成分としては、例えば、（特許文献２３）および（特許文献２４）に開示されるような無機充填剤、例えば、コロイド状シリカ、酸化アルミニウム、および無機顔料が挙げられる。
【００３５】
フッ素化モノマーの乳化重合から得られる、いわゆる未加工分散系から出発することによって、一般的にフルオロポリマー分散系が得られる。低分子量フッ素化界面活性剤の不在下で重合が実行された場合、かかる分散系は、低分子量フッ素化界面活性剤を含まないが、一般的には、実質的な量の低分子量フッ素化界面活性剤を含有する。分散系中の低分子量フッ素化界面活性剤の濃度が、望ましいレベルより高い場合、例えば、０．０２５重量％より高い場合、少なくともその一部は除去されるべきである。
【００３６】
低分子量フッ素化界面活性剤の量を低下させる一実施形態に従って、例えば上記のような非イオン性界面活性剤をフルオロポリマー分散系に添加し、次いで、フルオロポリマー分散系をアニオン交換樹脂と接触させる。かかる方法は、（特許文献２５）に詳細に開示されている。適切なアニオン交換樹脂としては、少なくとも３のｐＫa値を有する酸に相当する対イオンを有するものが挙げられる。
【００３７】
本質的に塩基性条件下で、アニオン交換プロセスを好ましく実行する。従って、イオン交換樹脂は、好ましくは、ＯＨ-型であるが、弱酸に相当するフッ化物またはシュウ酸塩のようなアニオンも使用されてよい。イオン交換樹脂の具体的な塩基性は、重要ではない。低分子量フッ素化界面活性剤の除去におけるそれらの高い効率のため、強塩基性樹脂が好ましい。イオン交換樹脂を含有するカラムを通してフルオロポリマー分散系を供給することによって、プロセスを実行してよい。あるいは、フルオロポリマー分散系をイオン交換樹脂と撹拌して、その後、フルオロポリマー分散系を濾過によって単離してよい。この方法によって、低分子量フッ素化界面活性剤の量を、１５０ｐｐｍ未満、さらには１０ｐｐｍ未満のレベルまで低下することができる。従って、それによって、低分子量フッ素化界面活性剤を実質的に含まない分散系を得ることができる。
【００３８】
低分子量フッ素化界面活性剤が、蒸発性であるその遊離酸型である場合、低分子量フッ素化界面活性剤の量を低下するために以下の方法を使用してもよい。非イオン性界面活性剤を水性フルオロポリマー分散系に添加し、そして５未満の水性フルオロポリマー分散系のｐＨ値において、分散系中の蒸発性フッ素化界面活性剤の濃度が望ましい値に達するまで蒸留によって蒸発性フッ素化界面活性剤を除去することによって、水性フルオロポリマー分散系から、遊離酸型である蒸発性フッ素化界面活性剤を除去することができる。この方法によって除去することができる低分子量フッ素化界面活性剤としては、例えば、上記式Ａに従う界面活性剤が挙げられる。
【００３９】
一般的に、分散系中のフルオロポリマー固体量を増加させることが望ましい。フルオロポリマー固体の量を増加させるために、いずれの濃縮技術を使用してもよい。典型的に、濃縮プロセスにおいて分散系を安定化するために添加された非イオン性界面活性剤の存在下で、これらの濃縮技術を実行する。濃縮のために分散系中に一般的に存在するべき非イオン性界面活性剤の量は、典型的に１重量％〜１２重量％であり、好ましくは３重量％〜１０重量％である。適切な濃縮方法としては、（特許文献２６）に開示されるような限外濾過、熱濃縮、熱デカンテーションおよび電気デカンテーションが挙げられる。
【００４０】
限外濾過の方法は、（ａ）望ましくは濃縮される分散系に非イオン性界面活性剤を添加する工程と、（ｂ）分散系をフッ素化ポリマー分散系濃縮物と水性浸透液に分離するために半浸透性限外濾過膜上で分散系を循環する工程とを含む。循環は、典型的に１秒あたり２〜７メートルの輸送速度であって、ポンプによって作用され、これは、フッ素化ポリマーが、摩擦力を引き起こす化合物との接触をしないようにする。限外濾過の方法は、さらに、濃縮間にいくらかの低分子量フッ素化界面活性剤も除去されるという利点を有する。従って、あるレベルの低分子量フッ素化界面活性剤の除去および分散系の濃縮を同時に実行するために、限外濾過の方法を使用してよい。
【００４１】
水性分散系中のフルオロポリマー固体を増加するために、熱デカンテーションを利用してもよい。この方法において、非イオン性界面活性剤を、望ましくは濃縮されるフルオロポリマー分散系に添加し、次いで、分散系を加熱して、デカンテーションすることができ、かつ典型的に水およびいくらかの非イオン性界面活性剤を含有する上澄み層が形成される。この時、他の層には、濃縮された分散系が含まれる。この方法は、例えば、（特許文献２７）および（特許文献２８）に開示されている。
【００４２】
熱濃縮は、望ましい濃度が得られるまで、減圧下での分散系の加熱および水の除去を含む。
【００４３】
本発明に従って、使用される濃縮法に依存して、濃縮前または後に、粘度を制御するためのアニオン性界面活性剤を添加する。例えば、限外濾過が使用される場合、限外濾過における損失を避けるために、アニオン性界面活性剤を添加し、その後、濃縮を行うことが一般的に好ましい。熱濃縮法が使用される場合、濃縮前に、ならびに濃縮に続いてアニオン性界面活性剤を添加することができる。
【００４４】
上記で開示されたように、濃縮および／または低分子量フッ素化界面活性剤の量の低下の手順は、すでに、分散系への非イオン性非フッ素化界面活性剤の添加を含んでもよい。従って、濃縮および／または低分子量フッ素化界面活性剤の除去に添加される非イオン性界面活性剤または界面活性剤混合物の適切な選択によって、本発明に従って、得られる分散系はすでに望ましいＶＴＴを有し得る。しかしながら、分散系に１以上のさらなる非イオン性界面活性剤を添加することによって、濃縮および／またはフッ素化界面活性剤の除去に続いて非イオン性界面活性剤混合物を調節することも可能である。もちろん、分散系から非イオン性界面活性剤を除去することが一般的に困難であるため、濃縮および／または除去プロセスにおいて芳香族基含有非イオン性界面活性剤を使用することは避けられるべきである。
【００４５】
以下の実施例を参照にすることによって本発明がさらに説明されるが、本発明をそれらに限定する意図はない。
【実施例】
【００４６】
略号：
ＰＴＦＥ：ポリテトラフルオロエチレン
ＡＰＦＯＡ：ペルフルオロオクタン酸のアンモニウム塩
ゲナポール（Ｇｅｎａｐｏｌ）（商標）Ｘ−０８０：非イオン性ＥＯ含有界面活性剤、ＨＬＢ１３、クラリアント  ＧｍｂＨ（Ｃｌａｒｉａｎｔ  ＧｍｂＨ）から市販品として入手可能
ゲナポール（Ｇｅｎａｐｏｌ）（商標）ＰＦ４０：非イオン性ＥＯ／ＰＯ含有界面活性剤、クラリアント  ＧｍｂＨ（Ｃｌａｒｉａｎｔ  ＧｍｂＨ）から市販品として入手可能
ポリステップ（Ｐｏｌｙｓｔｅｐ）（商標）Ａ−１６：スルホン酸ドデシルベンジルナトリウム、ステパン  カンパニー（Ｓｔｅｐａｎ  Ｃｏｍｐａｎｙ）から入手可能
ホスタプアー（Ｈｏｓｔａｐｕｒ）（商標）ＳＡＳ３０：スルホン酸第二級アルキルナトリウム塩（スルホン酸パラフィン）、クラリアント  ＧｍｂＨ（Ｃｌａｒｉａｎｔ  ＧｍｂＨ）から入手可能
ポリソルベート（Ｐｏｌｙｓｏｒｂａｔｅ）６０：ポリオキシエチレンソルビタンモノステアレート、ＨＬＢ１４．９、ＢＡＳＦから入手可能
ポリソルベート（Ｐｏｌｙｓｏｒｂａｔｅ）２０：ポリオキシエチレンソルビタンモノステアレート、ＨＬＢ１６．７、ＢＡＳＦから入手可能
スルフィノール（Ｓｕｒｆｙｎｏｌ）（商標）４６５：エトキシル化アセチレングリコール、ＨＬＢ１３、エア  プロダクツ（Ａｉｒ  Ｐｒｏｄｕｃｔｓ）から入手可能
スルフィノール（Ｓｕｒｆｙｎｏｌ）（商標）４４０：エトキシル化アセチレングリコール、ＨＬＢ８、エア  プロダクツ（Ａｉｒ  Ｐｒｏｄｕｃｔｓ）から入手可能
【００４７】
試験法：
粘度
ブルックフィールド  レオメーター（Ｂｒｏｏｋｆｉｅｌｄ  Ｒｈｅｏｍｅｔｅｒ）ＤＶ−ＩＩＩ、２０Ｄ／１／ｓにおいてスピンドル８６を使用して、分散系の粘度を測定した。
【００４８】
臨界フィルム厚（ＣＦＴ）
均質なフルオロケミカル分散系で容器を充填した。ピペットを使用して、過剰なフォームを除去した。脱脂されたアルミニウムプレート（１９×４×４ｍｍ3）を分散系に浸し、プレートを４５°の角度で吊るして乾燥させた。プレートを５分間乾燥させて、その後、３８０℃で１０分間加熱した。プレートを冷却し、そして顕微鏡を使用して亀裂に関してコーティングを評価した。ミニテスト（Ｍｉｎｉｔｅｓｔ）４０００厚み計を使用して、最大亀裂フィー厚さ（ｍａｘ  ｃｒａｃｋ  ｆｅｅ  ｔｈｉｃｋｎｅｓｓ）（μｍ）を測定した。
【００４９】
粘度温度遷移（ＶＴＴ）
粘度温度遷移は、水性分散系の粘度−温度依存性を表す。これは、試料を２０℃〜５０℃で加熱し、そして１℃ごとに粘度を検査しながら、フルオロポリマー分散系の粘度を測定することによって得られる。ＶＴＴ点は、粘度が、２０℃で測定された粘度より少なくとも１０％上昇する温度である。
【００５０】
表面張力
ＡＳＴＭ  Ｄ１３３１に従って、表面張力計（クルス（Ｋｒｕｅｓｓ））を使用して、清潔なフレームド白金プレートの手段によって、表面張力を測定した。
【００５１】
実施例１
約２２０ｎｍの粒度を有し、かつ２５重量％の固体含量を有するＰＴＦＥのフルオロポリマー分散系を、乳化重合から得た。分散系に、分散系中の固体量を基準として５重量％のゲナポール（Ｇｅｎａｐｏｌ）（商標）Ｘ−０８０を添加した。分散系は、分散系の総重量を基準として約０．１重量％のＡＰＦＯＡを含有した（＝ポリマー固体を基準として４３５０ｐｐｍ）。乳化ポリマーをアニオン交換樹脂と接触させ、分散系の総重量を基準として７ｐｐｍまで分散系中のＡＰＦＯＡの量を低下させた（＝ポリマー固体を基準として３０ｐｐｍ）。限外濾過によって、６０重量％のＰＴＦＥ固体量まで分散系を濃縮した。固体量を基準として２０００ｐｐｍのＡ１６界面活性剤を添加し、そして濃縮時の界面活性剤の損失を占める固体を基準として５重量％までゲナポール（Ｇｅｎａｐｏｌ）（商標）Ｘ−０８０の量を調節した。得られる分散系は、２２ｍＰａの粘度、２８℃のＶＴＴ、２８．９ダインの表面張力および９μｍのＣＦＴを有した。従って、得られた分散系は、例えば金属基材をコーティングするために適切であった。
【００５２】
実施例２〜１４
実施例２〜１４において、実施例１に概説されたものと同一手順を繰返したが、表１に示される界面活性剤または界面活性剤の混合物によってゲナポール（Ｇｅｎａｐｏｌ）（商標）Ｘ−０８０を置き換えた。非フッ素化アニオン性界面活性剤として２０００ｐｐｍのＡ１６を使用して実施例２〜１０を製造し、非フッ素化アニオン性界面活性剤として４００ｐｐｍのホスタプアー（Ｈｏｓｔａｐｕｒ）（商標）ＳＡＳ３０を使用して実施例１１〜１４を製造した。全ての乳濁液に関して、粘度、ＶＴＴ、表面張力およびＣＦＴを測定した。全ての乳濁液は、少なくとも２８のＶＴＴを有した。結果を表１に示す。また界面活性剤混合物のＨＬＢ値も表１に報告する。
【００５３】
比較例Ｃ−１〜Ｃ−５
表１に示されるように、低いＶＴＴを有するか、または非常に高い粘度を有する分散系を導くように界面活性剤またはその混合物が使用されたことを除き、実施例１〜１４と同一の方法で、比較例Ｃ１〜Ｃ３およびＣ−５を製造した。芳香族基含有非イオン性界面活性剤を使用して、比較例Ｃ−４を製造した。比較例Ｃ−４は、さらに、固体を基準として０．１重量％の量でフッ素化界面活性剤を含有し、アニオン性炭化水素界面活性剤を含有しなかった。
【００５４】
以下の表からわかるように、本発明による分散系は、臨界フィルム厚から明らかであるように、良好から改良されたフィルム形成特性を有する。さらに、広い温度範囲で、本発明による分散系を容易にコーティングすることができる。２０℃における粘度が非常に高いか、またはＶＴＴが非常に低いように、比較例は良好なコーティング特性を有さない。さらに、本発明による分散系は、芳香族基含有非イオン性界面活性剤を使用する比較例Ｃ−４よりも良好な湿潤特性を有する。
【００５５】
【表１】
2006523758.tif 000004
【国際調査報告】
2006523758.tif 000005
2006523758.tif 000006